(57)【要約】【課題】肌への刺激が少なく、敏感肌に適する肌着を提供すること及び着用したときの生体適合性について、簡便かつ鋭敏に測定する方法を提供する。【解決手段】エチレンの共重合割合が３０〜７０モル％であるエチレン−ビニルアルコール系共重合体と他の熱可塑性重合体とからなり、それらの複合質量比（前者：後者）が１０：９０〜９０：１０である複合長繊維を３０質量％以上用いてなる肌着であって、温度３０℃、湿度６５％ＲＨの環境下で、肌に接触させたときの精神発汗変位量の変動係数（式１）が、１以下であることを特徴とするエチレン−ビニルアルコール系共重合体複合長繊維からなる肌着。変動係数＝Ｈｉの標準偏差／Ｈｉの平均・・・・（式１）Ｈｉ＝精神性発汗変位量    （ｉ＝１〜ｎ）【選択図】      なし【特許請求の範囲】
【請求項１】
エチレンの共重合割合が３０〜７０モル％であるエチレン−ビニルアルコール系共重合体からなる長繊維を３０質量％以上用いてなる肌着であって、温度３０℃、湿度６５％ＲＨの環境下で肌に接触させたときの精神発汗変位量の変動係数（式１）が、１以下であることを特徴とするエチレン−ビニルアルコール系共重合体繊維からなる肌着。
変動係数＝Ｈｉの標準偏差／Ｈｉの平均・・・・（式１）
Ｈｉ＝精神性発汗変位量    （ｉ＝１〜ｎ）
【請求項２】
エチレンの共重合割合が３０〜７０モル％であるエチレン−ビニルアルコール系共重合体と他の熱可塑性重合体とからなり、それらの複合質量比（前者：後者）が１０：９０〜９０：１０である複合長繊維を３０質量％以上用いてなる肌着であって、温度３０℃、湿度６５％ＲＨの環境下で、肌に接触させたときの精神発汗変位量の変動係数（式１）が、１以下であることを特徴とするエチレン−ビニルアルコール系共重合体複合長繊維からなる肌着。
変動係数＝Ｈｉの標準偏差／Ｈｉの平均・・・・（式１）
Ｈｉ＝精神性発汗変位量    （ｉ＝１〜ｎ）
【請求項３】
温度３０℃、湿度６５％ＲＨの環境下で、繊維製品を直接肌に着用した場合に、着用後の手または足の指先から発生する精神性発汗変位量の変動係数（式１）により、その繊維の肌への生体適合性を評価する方法。
変動係数＝Ｈｉの標準偏差／Ｈｉの平均・・・・（式１）
Ｈｉ＝精神性発汗変位量    （ｉ＝１〜ｎ）
【発明の詳細な説明】
【０００１】
【発明の属する技術分野】
本発明は、肌に接触させた場合に肌刺激の少ない敏感肌に適した肌着及びその評価方法に関する。
【０００２】
【従来の技術】
衣服を着用する目的は、体温調節の補助、外的刺激に対する身体の保護、皮膚の清潔保持などがある。反面、衣服によって健康被害が発生する場合もある。近年、環境の変化に伴い、アレルギー体質によるアトピー性皮膚炎の障害に悩む子供や大人が増え、アレルギー体質の人の方が、アレルギー体質でない人に比べて、衣服による皮膚障害が２〜５倍多くなっている。
【０００３】
したがって、アトピーなどの敏感肌の人にとっては、肌着選びは切実な問題である。一般的には、吸汗性の良い綿１００％の肌着が主流であるが、綿は乾きにくいために、濡れたままでいると、体が冷えたり、汗の刺激成分が残って、症状を悪化させる恐れがある。また短繊維の場合、ちくちく感といった肌刺激も起こりやすい。
【０００４】
また肌にやさしい繊維として、肌のｐＨに近い弱酸性に保つ繊維や保湿加工、皮膚刺激物質を可能な限り除く方法（アレルゲンフリー加工、ケミカルフリー加工）、グリチルリチン酸を固着させた抗アトピー性繊維、ベンベルグと異形断面のポリエステルとの組み合わせで、汗を吸いやすく、洗濯時のすすぎ不足による洗剤残留からおこる皮膚刺激を防ぐものとして、洗剤の残りにくい設計で出されているものもある。しかしながら、後加工によるものは、繰り返し洗濯によって、加工剤が脱落し、耐久性が得られない。また後加工なしの合成繊維そのもので、敏感肌に適する肌着として上市されているものは認められない。
【０００５】
一方、肌への刺激によって、ちくちく感や不快感を感じたりすることは、日常的によく感じることであるが、これらの肌刺激については、個人の感覚によるものであり、一般的な肌への生体適合性の指標となる評価方法は、これまでに見出されていなかった。一方、刺激の評価方法として、脳波を測定し、音、視覚、匂い、電気等の刺激に対して関連した脳波波形を加算させて、加算波形を観察することで、脳の機能を定量化する方法で、臨床応用されている。しかし、脳波は約５０μＶほどの微小な電位信号であり、非常に複雑で解析が難しい。したがって繊維の種類や形態を変えて着用した場合の脳波を測定してもその差は非常にわかりにくい。
【０００６】
従来、生理人類学からみた快適性（精神的なストレスを軽減させる）を表す評価指標としては、心拍変動性などの循環器系の指標による自律神経機能評価を用いることが試みられている。同様に精神性発汗量の測定も定量的な自立神経機能検査法、心理的負荷の定量的評価法として有力な手段になり得ると考えられており、様々な研究がなされている。発汗は、温熱性発汗と精神性発汗とに分類される。温熱性発汗は体の温度が上昇することにより体全体から発現する。一方精神性発汗は、温熱性発汗とは異なり、精神的緊張や情動の変化によって発生し、手掌、足底で認められ、瞬時に微量分泌する。しかしこれらを繊維製品の生体適合性の指標として研究された例はみられない。
【０００７】
【発明が解決しようとする課題】
本発明の課題は、上記の従来技術の問題点を克服し、肌への刺激が少なく、敏感肌に適する肌着を提供すること及び着用したときの生体適合性について、簡便かつ鋭敏に測定する方法を開発し、性能評価法も含めて、敏感肌にやさしい肌着を提供することである。
【０００８】
【課題を解決するための手段】
すなわち、本発明は、エチレンの共重合割合が３０〜７０モル％であるエチレン−ビニルアルコール系共重合体からなる長繊維を３０質量％以上用いてなる肌着であって、温度３０℃、湿度６５％ＲＨの環境下で肌に接触させたときの精神発汗変位量の変動係数（式１）が、１以下であることを特徴とするエチレン−ビニルアルコール系共重合体繊維からなる肌着であり、
変動係数＝Ｈｉの標準偏差／Ｈｉの平均・・・・（式１）
Ｈｉ＝精神性発汗変位量    （ｉ＝１〜ｎ）
また、本発明は、エチレンの共重合割合が３０〜７０モル％であるエチレン−ビニルアルコール系共重合体と他の熱可塑性重合体とからなり、それらの複合質量比（前者：後者）が１０：９０〜９０：１０である複合長繊維を３０質量％以上用いてなる肌着であって、温度３０℃、湿度６５％ＲＨの環境下で、肌に接触させたときの精神発汗変位量の変動係数（式１）が、１以下であることを特徴とするエチレン−ビニルアルコール系共重合体複合長繊維からなる肌着であり、
変動係数＝Ｈｉの標準偏差／Ｈｉの平均・・・・（式１）
Ｈｉ＝精神性発汗変位量    （ｉ＝１〜ｎ）
さらに、本発明は、温度３０℃、湿度６５％ＲＨの環境下で、繊維製品を直接肌に着用した場合に、着用後の手または足の指先から発生する精神性発汗変位量の変動係数（式１）により、その繊維の肌への生体適合性を評価する方法である。
変動係数＝Ｈｉの標準偏差／Ｈｉの平均・・・・（式１）
Ｈｉ＝精神性発汗変位量    （ｉ＝１〜ｎ）
【０００９】
【発明の実施の形態】
本発明に使用されるエチレン−ビニルアルコール系共重合体は、分子中に水酸基をもつことにより、親水性、防汚性、クーリング性、光沢性に優れているという特長を有している。また最近、エチレン−ビニルアルコール系共重合体は、生体適合性に優れ、人工透析膜等にも利用されている。この理由として、エチレンがビニルアルコール中にナノ分散しており、親水性と疎水性のバランスから、拘束水を繊維の周りに多く保有することが出来、肌とのなじみ良く、肌への刺激を与えにくくなっている。またエチレン−ビニルアルコール系共重合体繊維は、人体の体温付近（３５℃）の条件下での熱伝導性が他の合成繊維に比べて非常に高く、ポリエステル比６４％、ナイロン６比２６％、ポリプロピレン比６４％優れている。このような熱伝導性の特性が吸水性と速乾性の物性と相俟って、衣服内気候を１〜２℃低くする効果を発揮し、その結果、汗をかきにくい環境を衣服内に保つことができる。
【００１０】
本発明においては、上記の従来技術の問題点を克服し、敏感肌の方に、肌への刺激の少ない生体適合性に優れた繊維製品を提供するために、素材の肌に対するストレス負荷性を定量的に測定する方法として、精神性発汗評価法を用いた。これは人間の無意識下でのストレス負荷性を評価するものと考えている。そこで、温度３０℃、湿度６５％ＲＨ環境下での各素材の長袖Ｔシャツを肌に直接着用した時の精神性発汗変位量の変動係数（式１）を求める方法を究明し、生体適合性評価法の指標としたものである。
変動係数＝Ｈｉの標準偏差／Ｈｉの平均・・・・（式１）
Ｈｉ＝精神性発汗変位量    （ｉ＝１〜ｎ）
【００１１】
なお、精神性発汗の評価方法は以下のとおりである。
室温３０℃、湿度６５％ＲＨの恒温恒湿室にて、椅子に被験者を座らせ、机上においた右手母指腹側部に局所発汗連続記録装置（Ｋｅｎｚ  Ｐｅｒｓｐｉｒｏ２０１（株）スズケン）の発汗量検出プローブを装着し、長袖Ｔシャツ着用後５分間の発汗量を測定した。測定結果は、ＲＳ−２３２Ｃケーブルでパーソナルコンピューターに接続し、デジタル信号として記録した。
【００１２】
精神性発汗量は１ミリ秒間隔でバイナリーデータとして記録される。記録されたバイナリーデーターをテキスト形式に変換することによって数値データが得られる。得られた数値データから精神性発汗波の発汗変位量（Ｈｉ）を求め、測定開始後２分から５分までの３分間の発汗変位量の標準偏差と平均、変動係数（式１）を算出した。変動係数は、分布の散らばりの大きさを示す指標である標準偏差を異なる個体間で比較する指標である。したがって、発汗変位量の変動係数が小さい、すなわち、一定のリズムで拍出していることを示している。本発明者らは、精神性発汗変位量の変動係数が小さい繊維が、精神的なストレスを与えない繊維であることを見出し、さらに精神性発汗変位量の変動係数が１以下であることが、肌への刺激が少ない敏感肌に適した肌着として有効であることを認めた。
変動係数は個人差があるが、２よりも大きい場合、肌への違和感が大きくなり、かゆみを伴う場合は、変動係数が４以上になる。したがって、変動係数は小さいほど肌への影響を感じていないということになり、変動係数が１以下の場合、肌への刺激が小さいので好ましい。
【００１３】
環境の温度を３０℃、湿度を６５％ＲＨと設定したのは、肌表面温度に近く、肌着１枚着用した条件で測定する場合に、寒くも暑くもない環境であることから、環境温度に対する精神的不快感を取り除き、素材ベースでの肌への影響を感じる環境にするためである。皮膚障害予防のためには、温度３２±１℃、湿度５０±１０％の衣服内気候が保たれることが理想であり、環境温度が低い場合、肌着１枚では寒く感じられ、その温度が精神性発汗にも影響する。一方、環境温度が高い場合、精神性発汗のみならず、温熱性発汗が出る環境となるので適当ではない。また運動したり、暗算をさせたりする精神的負荷を与えると、負荷による影響が精神性発汗に現れるため、静かな環境で、椅子に楽に座わり、５分間リラックスした状態で測定を行なう必要がある。
【００１４】
敏感肌に適する肌着の肌面に接触する繊維形態としては、短繊維よりも長繊維の方が好ましい。綿やウールは、太く不均一で毛羽が多いのに対して、長繊維のシルクやレーヨン、合成繊維等は、細く、均一でなめらかであり、肌への刺激が少なく、肌着への適正に富む素材である。繊維素材としては、一般的には吸水性、吸湿性に富む綿が最もよく使用されており、敏感肌特にアトピー性皮膚炎の患者は、医者より綿の肌着を勧められることが多い。しかしながら、綿は、いったん汗や水分を吸収すると、繊維の内部にまで浸透する。繊維は大きく膨潤し、反発性が失われ、肌にまとわりつくようになる。また繊維内部まで汗を吸収するため、乾きが遅くなり、べとつき、ぬれ感が強くなるため、汗をかいたら、早く着替える必要がある。
【００１５】
合成繊維の中でも、ポリエステルは、親水基を持っていないため、汗や水分をほとんど吸収しないために、汗や水分が肌と繊維の間に膜状に残ってしまい、着心地は、ぬれて、むれ感が強くなるため、汗による刺激から肌あれを起こしたり、濡れたときのすべり抵抗が大きいと肌を摩擦して刺激することもある。一方、３０〜７０モル％のエチレン共重合割合を有するエチレン−ビニルアルコール系共重合体は、親水基があるため、汗や水分を繊維表面で吸収し、すばやく拡散する。吸湿しても繊維はほとんど膨潤しないため、まとわりつきもなく、汗は繊維表面から素早く拡散する。そのため、着心地はサラリとして気持ちいい。したがって、肌側にエチレン−ビニルアルコール系共重合体が接していることが重要であり、表側は、綿、シルク等の天然繊維、レーヨン等の半合成繊維であってもよい。
【００１６】
このエチレン−ビニルアルコール系共重合体と他の結晶性熱可塑性樹脂との複合長繊維からなる長袖Ｔシャツを着用した場合に、綿、ポリエステル、ナイロンに比べて精神性発汗の変動係数が１以下と小さく、着用した被験者の感想からも違和感がないというコメントを１８名得たことから、この基本骨格が３０〜７０モル％のエチレン共重合割合を有するエチレン−ビニルアルコール系共重合体を３０％以上含有する肌着が敏感肌の肌着として適していることが判明した。またシルクにおいても精神性発汗変位量の変動係数が１以下であり、敏感肌に適する素材であるが、シルクは耐光性に弱く、強度劣化が起こりやすいことが難点である。
【００１７】
なお本明細書において、以下、エチレン−ビニルアルコール系共重合体をＡポリマーと略称し、複合繊維である場合には、Ａポリマーと複合する相手の結晶性熱可塑性ポリマーをＢポリマーと略称することがある。
【００１８】
初めに本発明で言う基本骨格がエチレン−ビニルアルコール系の共重合体（Ａポリマー）としては、エチレン−酢酸ビニル共重合体ケン化物において、ケン化度が９５％以上の高ケン化度であり、基本骨格中に占めるエチレン共重合割合の量が３０〜７０モル％のもの、即ち、ビニルアルコールの単体（未ケン化等によりビニルアルコールの−ＯＨ基が−ＯＲ（Ｒは有機基）となっている共重合単位も含む）が３０〜７０モル％のものが最適である。Ａポリマー中のビニルアルコール単位共重合割合が低くなれば、通常当然に水酸基（ＯＨ基）減少のために、疎水性が大きくなり、肌とのなじみが悪くなることから、好ましくない。しかしながら、ビニルアルコール単位共重合割合が多くなりすぎると、曳糸性が不良となり、紡糸または延伸時に単糸切れ、断糸が多くなり、好ましくない。また後で詳しく述べるが、Ａポリマーと他の溶融成型可能な結晶性ポリマー（Ｂポリマー）と複合紡糸する際、特にＢポリマーとして、ポリエチレンテレフタレートなどの高融点ポリマーを用いると、紡糸温度が２５０℃以上となり、ビニルアルコール単位共重合割合が多くなりすぎると、２５０℃以上の耐熱性も不十分となることからも適当でない。したがって、高ケン化度でビニルアルコール単位共重合割合が３０〜７０モル％のものが本発明の目的の繊維を得るためには適しているといえる。
【００１９】
Ａポリマーを長時間連続して安定に紡糸するためには、Ａポリマーの耐熱性が充分である必要がある。特に前述の如き複合紡糸をする際、Ｂポリマーとしてポリエステルやポリアミド等の高融点ポリマーを用いる場合、Ａポリマーとの複合繊維を長時間安定に連続して紡糸してつくるためには、Ａポリマーの溶融成型時の耐熱性を更に向上させる手段として、ビニルアルコール単位共重合割合を適切な範囲に設定することと、更にＡポリマー中の金属イオン含有量を所定含有量以下にすることが好ましい。
Ａポリマーの熱分解機構としては、大きく分けて、ポリマー主鎖間での橋かけ反応が起り、ゲル化物が発生していく場合と、主鎖切断、側鎖脱離などの分解が進んでいく機構が混在化して発生してくると考えられおり、Ａポリマー中の金属イオンを除去することにより、溶融紡糸時の熱安定性が飛躍的に向上し、特にＮａ＋、Ｋ＋イオンなどの第Ｉ族のアルカリ金属イオンと、Ｃａ２＋、Ｍｇ２＋イオンなどの第ＩＩ族のアルカリ土類金属イオンをできるだけ少なくすることにより顕著な効果が得られる。特に、長時間連続して高温条件で溶融紡糸をしている際、Ａポリマー中にゲル化物が発生してくると、紡糸フィルター上に徐々に詰まって堆積し、その結果、紡糸パック圧力が急上昇してノズル寿命が短くなってしまうと共に紡糸時の単糸切れ、断糸が頻発してくる。ゲル化物の堆積が更に進行するとポリマー配管が詰まりトラブル発生の原因となり好ましくない。Ａポリマー中の第Ｉ族アルカリ金属、第ＩＩ族アルカリ土類金属を除去することにより高温での溶融紡糸、特に２５０℃以上での溶融紡糸時に長時間連続運転しても大量のゲル化発生によるトラブルを防止することができる。
【００２０】
Ａポリマーの製造方法としては、一例として説明すると、メタノールなどの重合溶媒中でエチレンと酢酸ビニルとをラジカル重合触媒下でラジカル重合させ、ついで未反応モノマーを追出し、ついで苛性ソーダによりケン化反応を起こさせエチレン−ビニルアルコールコポリマーとした後、水中でペレット化した後、水洗して乾燥する。工程上、どうしてもアルカリ金属イオンやアルカリ土類金属イオンがポリマー中に介在されやすいわけであるが、アルカリ金属イオン及びアルカリ土類金属イオン含有量をそれぞれ１００ｐｐｍ以下、特にそれぞれ５０ｐｐｍ以下、更に好ましくはそれぞれ１０ｐｐｍ以下とするのが好ましく、そのための方法としては、ポリマー製造工程中ケン化処理後、ペレット化した後、湿潤状態のペレットを酢酸を含む純水溶液で大量にペレットを洗浄した後、更に大過剰の純水のみで大量にペレットを洗浄することによって得られる。
【００２１】
このようにＡポリマーは、エチレンと酢酸ビニルの共重合体を苛性ソーダによりケン化することにより製造されるが、この時のケン化度は９５％以上にすることが好ましい。ケン化度が低くなると、ポリマーの結晶性が低下し、強度等の繊維物性が低下してくるのみならず、Ａポリマーが軟化しやすくなり加工工程でトラブルが発生してくると共に得られた繊維構造物の風合も悪くなり好ましくない。
【００２２】
Ｂポリマーとしては、耐熱性、寸法安定性の面から融点１５０℃以上の熱可塑結晶性ポリマーを用いるのが好適である。融点１５０℃以上のＢポリマーとしては、融点１５０℃以上の熱可塑結晶性ポリマーであればどれでもよく、ポリエステル、ポリアミド、ポリプロピレンなどが用いられる。好ましくは、ポリエチレンテレフタレートまたはポリブチレンテレフタレートを主成分とするポリエステルか、ナイロン−１２またはナイロン−６またはナイロン−６６を主成分とするポリアミドであることが望ましい。
【００２３】
ポリエステルとしては、例えばテレフタル酸、イソフタル酸、ナフタリン−２，６−ジカルボン酸、フタル酸、α、β―（４−カルボキシフェノキシ）エタン、４，４‘―ジカルボキシジフェニール、５−ナトリウムスルホイソフタル酸等の芳香族ジカルボン酸、アジピン酸、セバシン酸等の脂肪族ジカルボン酸、またはこれらのエステル類とエチレングリコール、ジエチレングリコール、１，４−ブタンジオール、１，６−ヘキサンジオール、ネオペンチルグリコール、シクロヘキサン−１，４−ジメタノール、ポリエチレングリコール、ポリテトラメチレングリコール等のジオール化合物とから合成される繊維形成性のポリエステルであり、構成単位の８０モル％以上が、特には９０モル％以上がエチレンテレフタレート単位またはブチレンテレフタレート単位であるポリエステルが好ましい。
またポリ乳酸のような脂肪族ポリエステルでもよい。更にポリエステル中には、少量の添加剤、蛍光増白剤、安定剤あるいは紫外線吸収剤などを含んでいても良い。
【００２４】
またポリアミドとしては、ナイロン−４、ナイロン−６、ナイロン−６６、ナイロン−１２を主成分とするポリアミドであり、少量の第３成分を含むポリアミドでもよい。これらに少量の添加剤、蛍光増白剤、安定剤あるいは紫外線吸収剤などを含んでいても良い。
【００２５】
またＡ成分ポリマーとＢ成分ポリマーの複合体積比率は、Ａ成分ポリマーの体積比率は１０〜９０％が好ましい。この範囲外になると複合比率がアンバランスとなり、紡糸性不良となり好ましくない。
【００２６】
複合繊維における複合形態は、芯鞘型、海島型、貼合型、それらの混在型等の任意の形態にすることができる。芯鞘型の場合は２層芯鞘型および３層以上の多層芯鞘型のいずれでもよい。また海島型の場合は、島の形状、数、分散状態を任意に選ぶことができ、島の一部が繊維表面に露出していてもよい。更に貼合型の場合は、繊維の長さ方向に直角な繊維断面において、貼合面が直線状、円弧状またはその他任意のランダムな曲線のいずれの状態になっていてもよく、更に複数の貼合部分が互いに平行になっていても、放射状になっていても、その他任意の形状であってもよい。
【００２７】
また、本発明の複合繊維では、Ａポリマーと複合させるＢポリマーは１種類であってもまたは２種類以上であってもよい。そして本発明においては繊維表面の一部または全部にＡポリマーが露出して存在している複合繊維に対して有効である。
【００２８】
本発明の繊維および複合繊維の断面形状はどのようなものであってもよく、円形または異形の形状とすることができる。異形断面の場合は、例えば偏平形、楕円形、三角形〜八角形等の角形、十字形、３〜８葉形等の多葉形等の任意の形状とすることができる。
【００２９】
また本発明の肌着は、基本骨格が３０〜７０モル％のエチレン共重合割合を有するエチレン−ビニルアルコール系共重合体からなる長繊維または複合長繊維を３０％以上含有する肌着であり、該繊維の含有量が３０％以下の場合、本発明で述べている効果が十分に得られない。肌着を構成するその他の繊維としては、綿、シルクなどの天然繊維、レーヨンなどの半合成繊維のいずれでもよく、該繊維との混繊糸や混紡糸、合撚糸等のいずれのでもよい。また本発明の繊維や複合繊維は仮撚捲縮加工、交絡処理等の任意の処理を施してあってもよい。更に本発明の肌着は、それらの繊維や糸からなる編物であって、ここで述べている編織物は、目付けが４０ｇ／ｍ２以上であり、糸と糸の間の隙間が大きく開いているものではない。更に肌面に該繊維がくるように織編設計する必要がある。
【００３０】
【実施例】
以下に、実施例等により本発明を具体的に説明するが、本発明はこれによって限定されるものではない。以下の実施例及び比較例における、精神性発汗量の測定及び変動係数の解析は、次の方法により行った。
【００３１】
精神性発汗量の測定及び発汗変位量の変動係数の解析
温度３０℃、湿度６５％ＲＨの恒温恒湿室にて、椅子に被験者を座らせ、机上においた右手母指腹側部に局所発汗連続記録装置（Ｋｅｎｚ  Ｐｅｒｓｐｉｒｏ２０１（株）スズケン）の発汗量検出プローブを装着し、長袖Ｔシャツを直接着用後５分間の発汗量を測定した。測定結果は、ＲＳ−２３２Ｃケーブルでパーソナルコンピューターに接続し、デジタル信号として記録した。
精神性発汗量は１ミリ秒間隔でバイナリーデータとして記録される。記録されたバイナリーデーターをテキスト形式に変換することによって数値データが得られる。得られた数値データから精神性発汗波の発汗変位量（Ｈｉ）を求め、測定開始後２分から５分までの３分間の発汗変位量の標準偏差と平均、変動係数（式１）を算出した。
変動係数＝Ｈｉの標準偏差／Ｈｉの平均・・・・（式１）
Ｈｉ＝精神性発汗変位量    （ｉ＝１〜ｎ）
【００３２】
＜実施例１〜３及び比較例１〜３＞
重合溶媒としてメタノールを使用し、重合開始剤としてアゾビス−４−メチロキシ−２，４−ジメチルバレロニトリルを使用して、６０℃、加圧下でエチレンと酢酸ビニルをラジカル重合させて、エチレン含有量が４４モル％のエチレン／酢酸ビニルランダム共重合体（数平均重合度約３５０）を製造した。次に、このＥｔ／酢酸ビニルランダム共重合体を苛性ソーダ含有メタノール溶液中でケン化処理して、共重合体中の酢酸ビニル単位の９９モル％以上がケン化した湿潤状態のエチレン−ビニルアルコール系共重合体を製造した。酢酸を少量添加した純水の大過剰を使用して得られたエチレン−ビニルアルコール系共重合体の洗浄を繰り返した後、さらに大過剰の純水で洗浄を繰り返して、共重合中のアルカリ金属イオンおよびアルカリ土類金属イオンの含有量を各々約１０ｐｐｍ以下にし、その後、脱水機により共重合体から水を分離した後、１００℃以下の温度で真空乾燥により十分乾燥して、エチレン−ビニルアルコール系共重合体（８５％含水フェノール溶剤中、３０℃で測定した時の固有粘度［η］＝１．０５ｄｌ／ｇ）を得た。
【００３３】
上記で得たエチレン−ビニルアルコール系共重合体を、口金温度２６０℃で溶融紡糸し、紡糸速度１０００ｍ／分で巻き取り、８４ｄｔｅｘ／２４ｆのマルチフィラメントを得た。繊維化工程性は良好で問題なかった。得られたマルチフィラメントを使い２８ゲージのスムース編み物を得た。この生機ニットを長袖Ｔシャツの形態に縫製した。この長袖Ｔシャツを着用して精神性発汗量の測定を行なった。比較例１は６０番手の綿を使い２８ゲージのスムース編物を得た。実施例１と同様に長袖Ｔシャツを縫製し、精神性発汗量の測定を被験者１８名で行なった。
比較例２は、常法により、レギュラーポリエステル８４ｄｔｅｘ／３６ｆのマルチフィラメントを得た。得られたマルチフィラメントを使い２８ゲージのスムース編み物を得た。実施例１と同様に長袖Ｔシャツを縫製し、精神性発汗量の測定を被験者として敏感肌の男性１名、敏感肌、普通肌女性１７名、計１８名で行なった。比較例３は、常法により、ナイロン６の７７ｄｔｅｘ／２４ｆのマルチフィラメントを得た。実施例１と同様に長袖Ｔシャツを縫製し、精神性発汗量の測定を被験者１８名で行なった。
【００３４】
これらの条件並びに結果を表１に示す。実施例１においては、前記の精神性発汗変位量の変動係数は、被験者１８名中すべてにおいて、１以下となり、着用感も違和感がないというコメントが得られた。一方、比較例１〜３において、綿、ポリエステル、ナイロンは、変動係数が１よりも大きい被験者が５割程度あり、すべての被験者に対して肌への刺激が少ないとはいえない。
【００３５】
【表１】
2004263311.tif 000002
【００３６】
＜実施例２〜３及び比較例４〜５＞
Ａポリマーとしてケン化度が９９％で表２に示すエチレン共重合割合を変化させたエチレン酢酸ビニル共重合体ケン化物のチップを用い、それぞれのＡポリマーを押出機により押出し、口金温度が２６０℃の条件でノズルより吐出し、紡糸速度１０００ｍ／分で８４ｄｔｅｘ／２４ｆを目標にして、マルチフィラメントの製糸を試みた。マルチフィラメントとして得た該フィラメントについては、２８ゲージのスムースを製編した。この生機ニットを長袖Ｔシャツの形態に縫製し、実施例１と同じ評価を行った。条件及び結果を表２に示す。
【００３７】
実施例２，３はＡポリマーのエチレン共重合量が本発明で規定した範囲内でなし得た評価であり、比較例４、５はＡポリマーのエチレン含有量が本発明の規定の範囲外であり、曳糸性の不良またはＡポリマーのエチレン共重合割合の増加に伴い、疎水性が高くなったために、肌への刺激が大きくなり、発汗変位量の変動係数が１以上になった例である。
【００３８】
【表２】
2004263311.tif 000003
【００３９】
＜実施例４〜８及び比較例６、７＞
実施例４〜６は、Ａポリマーとして実施例１で用いたものを用い、Ｂポリマーとして［η］＝０．６２ｄｌ／ｇ（溶媒としてフェノールとテトラクロルエタンの等量混合溶媒を用い３０℃恒温槽中でウーベローデ型粘度計を用いて測定した。）のポリエチレンテレフタレートを用い、また、実施例７、８については、Ａポリマーのエチレン共重合量を表３に示すように変更したものを用い、ＡポリマーとＢポリマーとを別々の押出機により溶融押出し、それぞれ別々にギアポンプにて計量し、断面形状は、図１に示す真円状で、表３に示す複合比率の条件で実施し、延伸後のデニールをそれぞれ８４ｄｔｅｘ／２４ｆとなるように紡糸延伸を実施した。該延伸糸を１２０℃で仮撚した後、チーズ捲きにしたものを下記の架橋処理条件にてエチレン−ビニルアルコール系共重合体の耐熱性向上加工を行った後、該加工糸を使って２８ゲージのスムース編物とした。各々の生機ニットを長袖Ｔシャツを縫製し、実施例１と同様の評価を行った。
【００４０】
＜架橋処理条件＞
浴組成
ノナンジアール                                                    ７．５ｇ／ｌ
ドデシルベンゼンスルホン酸ナトリウム        ０．５ｇ／ｌ
ノニオン系界面活性剤                                        ０．５ｇ／ｌ
含水マレイン酸                                                    １．０ｇ／ｌ
＜温度×時間＞          ８５℃×４０分
＜浴比＞                        １：１０
【００４１】
比較例６、７は、Ａポリマーのエチレン共重合量を表３に示すように変更して、実施例４と同様にして肌着を作成・評価したものである。
【００４２】
いずれの実施例ともに精神性発汗量の変動係数が１以下となった。また本発明の規定外のエチレン共重合割合及びＡポリマーとＢポリマーの複合比率では、紡糸の繊維化工程性が不良であり、編物が得られなかった。
【００４３】
【表３】
2004263311.tif 000004
【００４４】
＜実施例９〜１０及び比較例８＞
実施例４で用いた複合長繊維と６０番手の綿の交編割合が５０：５０の編物の生機（実施例９）、実施例４で用いた複合長繊維と８４ｄｔｅｘ２４ｆのレーヨンの交編割合が３０：７０である編物の生機（実施例１０）及び実施例４で用いた複合長繊維と８４ｄｔｅｘ２４ｆのポリエステル（ＰＥＴ）の交編割合が１０：９０である編物の生機（比較例８）を用いて、それぞれ実施例７と同様に肌着を作成し、評価を行った（表４参照）。
【００４５】
【表４】
2004263311.tif 000005
【００４６】
実施例で示すようにエチレン−ビニルアルコール系共重合体複合長繊維の肌着に対する交編割合が本発明の３０％以上の場合は、その他の繊維が綿であっても、レーヨンであっても、精神性発汗変位量の変動係数が１以下となり、敏感肌に適した肌着といえる。
一方、エチレン−ビニルアルコール系共重合体複合繊維の割合が３０％よりも少ない場合、着用時の違和感が大きく、肌着として好ましくない。
【００４７】
【発明の効果】
本発明の肌着は、エチレン−ビニルアルコール系共重合体を少なくとも１成分とする長繊維を用いて構成されていることによって肌に接触させた場合、刺激が少ないという効果を奏し、アトピーなどの敏感肌の人に適した肌着である。
【図面の簡単な説明】
【図１】本発明で使用される複合繊維の複合形態の一例を示す横断面図。
【図２】本発明で使用される複合繊維の他の複合形態を示す横断面図。
【図３】本発明で使用される複合繊維の他の複合形態を示す横断面図。
【図４】本発明で使用される複合繊維の他の複合形態を示す横断面図。
【符号の説明】
Ａ：Ａポリマー
Ｂ：Ｂポリマー
【図１】
2004263311.tif 000006
【図２】
2004263311.tif 000007
【図３】
2004263311.tif 000008
【図４】
2004263311.tif 000009